표 3 과 표 4 에 나타난 바 와 같이 본 발명 에 따른 실시 예 는 초고 분자량 의 SBC 계 수지 와 고 유동 성 의 SBC 계 수지 를 동시 에 조합 한 것 으로서 모두 전선 의 압출 선속 이 종래 의 PVC 수지 의 동등 이상 의 수준 이 며 , 전선 하 니 스성 도 종래 의 자동차 전선 용 PVC 수지 와 동등 수준 임 을 알 수 있 다 . 물 성 면 에서 는 난연 성 과 마모 성 이 종래 의 자동차 전선 용 PVC 수지 보다 다소 열등 하 지만 모두 자동차 전선 의 규격 을 만족 시키 고 있 음 을 알 수 있 다 . 실시 예의 친환경 성 수지 조성물 은 수지 100 중량 부 에 대하 여 무기계 난 연제 인 수 산화마그네슘 이 100 중량 부 이상 첨가 되 기 때문 에 종래 의 자동차 전선 용 PVC 수지 보다 근본 적 으로 난연성 과 마모 성 이 다소 열세 임 을 인정 하 지 않 을 수 없 다 .